탄화규소(SiC)는 2.2∼3.3eV의 넓은 금제대폭을 갖는 와이드 밴드 갭 반도체이며, 그 우수한 물리적, 화학적 특성으로부터, 내환경성 반도체 재료로서 연구 개발이 행해지고 있다.  특히 최근에는, 청색으로부터 자외에 걸친 단파장 광 디바이스, 고주파 전자 디바이스, 고내압·고출력 전자 디바이스 등의 재료로서 주목받고 있고, SiC에 의한 디바이스(반도체 소자) 제작의 연구 개발이 활발해지고 있다.SiC 디바이스의 실용화를 진행시키는 데 있어서는, 대구경의 SiC 단결정을 제조하는 것이 불가결하고, 그 대부분은, 승화 재결정법(레일리법, 또는 개량형 레일리법)에 의해 벌크의 SiC 단결정을 성장시키는 방법이 채용되어 있다.  즉, 도가니 내에 SiC의 승화 원료를 수용하고, 도가니의 덮개에는 SiC 단결정을 포함하는 종결정을 설치하여, 원료를 승화시킴으로써, 재결정에 의해 종결정 상에 SiC 단결정을 성장시킨다.  그리고, 대략 원기둥 형상을 한 SiC의 벌크 단결정(SiC 단결정 잉곳)을 얻은 후, 일반적으로는, 300∼600㎛ 정도의 두께로 잘라냄으로써 SiC 단결정 기판이 제조되고, 전력 일렉트로닉스 분야 등에서의 SiC 디바이스의 제작에 제공되고 있다.그런데, SiC 단결정 중에는, 마이크로 파이프라고 불리는 성장 방향으로 관통한 중공 홀 형상 결함의 이외에, 전위 결함, 적층 결함 등의 결정 결함이 존재한다.  이들 결정 결함은 디바이스 성능을 저하시키기 때문에, 그 저감이 SiC 디바이스의 응용상에서 중요한 과제로 되어 있다.이 중, 전위 결함에는, 관통 에지상 전위, 기저면 전위 및 나선 전위가 포함된다.  예를 들어, 시판되어 있는 SiC 단결정 기판에서는, 나선 전위가 8×102∼3×103(개/㎠), 관통 에지상 전위가 5×103∼2×104(개/㎠), 기저면 전위가 2×103∼2×104(개/㎠) 정도 존재한다고 하는 보고가 있다(비특허문헌 1 참조).최근 들어, SiC의 결정 결함과 디바이스 성능에 관한 연구·조사가 진행되고, 각종 결함이 미치는 영향이 밝혀지고 있다.  그 중에서도, 나선 전위가 디바이스의 리크 전류의 원인으로 되는 것이나, 게이트 산화막 수명을 저하시키는 것 등이 보고되어 있어(비특허문헌 2 및 3 참조), 고성능 SiC 디바이스를 제작하기 위해서는, 적어도, 나선 전위를 저감시킨 SiC 단결정 기판이 요구된다.그리고, SiC 단결정에 있어서의 나선 전위의 저감에 관해, 예를 들어 준안정 용매 에피택시법(MSE법)에 의해 67(개/㎠)로 저감시켰다고 하는 보고예가 있다(비특허문헌 4 참조).  또한, 화학 기상 성장법(CVD법)에서의 에피택셜 성장 중에는, 나선 전위가 프랭크형의 적층 결함에 분해된다고 하는 내용이 보고되어 있다(비특허문헌 5 참조).  그러나, 이들 방법은, SiC 단결정의 성장 속도가 모두 수㎛/hr이며, 승화 재결정법에 의한 일반적인 SiC 단결정의 성장 속도의 10분의 1 이하인 점에서, 공업적 생산법으로서 확립하는 것은 어렵다.한편, 승화 재결정법에 있어서는, 소정의 성장 압력 및 기판 온도에서 초기 성장층으로서의 SiC 단결정을 성장시킨 후, 기판 온도 및 압력을 서서히 저감시키면서 결정 성장을 행함으로써, 마이크로 파이프와 함께 나선 전위가 적은 SiC 단결정을 얻는 방법이 보고되어 있다(특허문헌 1 참조).  그러나, 이 방법에 의해 얻어진 SiC 단결정의 나선 전위 밀도는 103∼104(개/㎠)으로(특허문헌 1의 명세서 [발명의 효과]의 란 참조), 고성능 SiC 디바이스에의 응용을 고려하면, 나선 전위의 가일층의 저감이 필요하다.또한, 소정의 성장 압력 및 기판 온도에 의해 SiC 단결정을 초기 성장층으로서 성장시킨 후, 기판 온도는 그대로 유지하고, 감압하여 성장 속도를 높여 결정 성장시킴으로써, 마이크로 파이프의 발생을 억제하고, 또한 나선 전위 등의 전위 밀도를 적게 하는 방법이 보고되어 있다(특허문헌 2 참조).  그러나, 이 방법에 의해서도, 나선 전위의 저감 효과는 불충분하다.또한, 승화 재결정법에서는, 003c#0001003e#의 버거스 벡터를 갖는 나선 전위의 이외에, 1/3 003c#11-20003e#(0001)의 버거스 벡터를 갖고 기저면 내를 전파하는 관통 에지상 전위로부터 복합 나선 전위가 생성되는 것이 보고되어 있다(비특허문헌 6 참조).  그런데, 이 현상은 결정 성장 중에 우발적으로 일어나는 것으로, 본 발명자들이 아는 한도에서는, 그것을 제어하였다고 하는 보고예는 없다.
이 문장들은 임의의 순서로 섞여 있습니다. 모든 문장을 활용하여 원본 단락의 순서와 내용을 올바른 순서로 재구성하세요.
#문장 리스트: [' 이들 결정 결함은 디바이스 성능을 저하시키기 때문에, 그 저감이 SiC 디바이스의 응용상에서 중요한 과제로 되어 있다.이 중, 전위 결함에는, 관통 에지상 전위, 기저면 전위 및 나선 전위가 포함된다.', ' 그 중에서도, 나선 전위가 디바이스의 리크 전류의 원인으로 되는 것이나, 게이트 산화막 수명을 저하시키는 것 등이 보고되어 있어(비특허문헌 2 및 3 참조), 고성능 SiC 디바이스를 제작하기 위해서는, 적어도, 나선 전위를 저감시킨 SiC 단결정 기판이 요구된다.그리고, SiC 단결정에 있어서의 나선 전위의 저감에 관해, 예를 들어 준안정 용매 에피택시법(MSE법)에 의해 67(개/㎠)로 저감시켰다고 하는 보고예가 있다(비특허문헌 4 참조).', ' 그러나, 이들 방법은, SiC 단결정의 성장 속도가 모두 수㎛/hr이며, 승화 재결정법에 의한 일반적인 SiC 단결정의 성장 속도의 10분의 1 이하인 점에서, 공업적 생산법으로서 확립하는 것은 어렵다.한편, 승화 재결정법에 있어서는, 소정의 성장 압력 및 기판 온도에서 초기 성장층으로서의 SiC 단결정을 성장시킨 후, 기판 온도 및 압력을 서서히 저감시키면서 결정 성장을 행함으로써, 마이크로 파이프와 함께 나선 전위가 적은 SiC 단결정을 얻는 방법이 보고되어 있다(특허문헌 1 참조).', ' 또한, 화학 기상 성장법(CVD법)에서의 에피택셜 성장 중에는, 나선 전위가 프랭크형의 적층 결함에 분해된다고 하는 내용이 보고되어 있다(비특허문헌 5 참조).', ' 그런데, 이 현상은 결정 성장 중에 우발적으로 일어나는 것으로, 본 발명자들이 아는 한도에서는, 그것을 제어하였다고 하는 보고예는 없다.', '탄화규소(SiC)는 2.2∼3.3eV의 넓은 금제대폭을 갖는 와이드 밴드 갭 반도체이며, 그 우수한 물리적, 화학적 특성으로부터, 내환경성 반도체 재료로서 연구 개발이 행해지고 있다.', ' 그러나, 이 방법에 의해서도, 나선 전위의 저감 효과는 불충분하다.또한, 승화 재결정법에서는, 003c#0001003e#의 버거스 벡터를 갖는 나선 전위의 이외에, 1/3 003c#11-20003e#(0001)의 버거스 벡터를 갖고 기저면 내를 전파하는 관통 에지상 전위로부터 복합 나선 전위가 생성되는 것이 보고되어 있다(비특허문헌 6 참조).', ' 그러나, 이 방법에 의해 얻어진 SiC 단결정의 나선 전위 밀도는 103∼104(개/㎠)으로(특허문헌 1의 명세서 [발명의 효과]의 란 참조), 고성능 SiC 디바이스에의 응용을 고려하면, 나선 전위의 가일층의 저감이 필요하다.또한, 소정의 성장 압력 및 기판 온도에 의해 SiC 단결정을 초기 성장층으로서 성장시킨 후, 기판 온도는 그대로 유지하고, 감압하여 성장 속도를 높여 결정 성장시킴으로써, 마이크로 파이프의 발생을 억제하고, 또한 나선 전위 등의 전위 밀도를 적게 하는 방법이 보고되어 있다(특허문헌 2 참조).', ' 즉, 도가니 내에 SiC의 승화 원료를 수용하고, 도가니의 덮개에는 SiC 단결정을 포함하는 종결정을 설치하여, 원료를 승화시킴으로써, 재결정에 의해 종결정 상에 SiC 단결정을 성장시킨다.', ' 그리고, 대략 원기둥 형상을 한 SiC의 벌크 단결정(SiC 단결정 잉곳)을 얻은 후, 일반적으로는, 300∼600㎛ 정도의 두께로 잘라냄으로써 SiC 단결정 기판이 제조되고, 전력 일렉트로닉스 분야 등에서의 SiC 디바이스의 제작에 제공되고 있다.그런데, SiC 단결정 중에는, 마이크로 파이프라고 불리는 성장 방향으로 관통한 중공 홀 형상 결함의 이외에, 전위 결함, 적층 결함 등의 결정 결함이 존재한다.', ' 특히 최근에는, 청색으로부터 자외에 걸친 단파장 광 디바이스, 고주파 전자 디바이스, 고내압·고출력 전자 디바이스 등의 재료로서 주목받고 있고, SiC에 의한 디바이스(반도체 소자) 제작의 연구 개발이 활발해지고 있다.SiC 디바이스의 실용화를 진행시키는 데 있어서는, 대구경의 SiC 단결정을 제조하는 것이 불가결하고, 그 대부분은, 승화 재결정법(레일리법, 또는 개량형 레일리법)에 의해 벌크의 SiC 단결정을 성장시키는 방법이 채용되어 있다.', ' 예를 들어, 시판되어 있는 SiC 단결정 기판에서는, 나선 전위가 8×102∼3×103(개/㎠), 관통 에지상 전위가 5×103∼2×104(개/㎠), 기저면 전위가 2×103∼2×104(개/㎠) 정도 존재한다고 하는 보고가 있다(비특허문헌 1 참조).최근 들어, SiC의 결정 결함과 디바이스 성능에 관한 연구·조사가 진행되고, 각종 결함이 미치는 영향이 밝혀지고 있다.']